(57)【要約】  本発明は、一態様において複数の無制限付加体を有するメタノフラーレン誘導体のレジスト材としての使用、および該メタノフラーレン誘導体を用いて基板へのパターン化レジスト層の形成方法に関する。該メタノフラーレン誘導体が、式Ｃ２ｘ（ＣＲ１Ｒ２）ｍで表され、式中、Ｘは少なくとも１０であり、ｍは少なくとも２であり、ＣＲ１Ｒ２により表されるそれぞれの付加体は同じかもしくは異なり、ここでそれぞれのＲ１およびＲ２はフラーレン殻に結合して環構造を形成するそれぞれ一価の有機基もしくは二価の有機基であり、または、少なくともＲ１の２つ、もしくは少なくともＲ２の２つが一価であることを除き、付加体のＲ１およびＲ２の両方が二価の基であり、それらは互いに結合して環構造を形成してもよく、またはそのような誘導体の混合物である。本発明はまたパターン化レジスト層の形成において化学増幅されるメタノフラーレン誘導体の使用に属する。本発明の本質的なステップは、メタノフラーレン誘導体を含むコーティング層を基板表面に形成することであるが、層を後でパターン化するのに使われる化学線照射に対する露光層の感度を増大させる少なくとも１つの付加的な成分をコーティング層に含ませることによりメタノフラーレン誘導体が化学増幅される。【特許請求の範囲】
【請求項１】
複数の無制限付加体を有するメタノフラーレン誘導体のレジスト材としての使用であって、
該メタノフラーレンが、式Ｃ２ｘ（ＣＲ１Ｒ２）ｍで表され、式中、Ｘは少なくとも１０であり、ｍは少なくとも２であり、ＣＲ１Ｒ２により表されるそれぞれの付加体は同じかもしくは異なり、ここでそれぞれのＲ１およびＲ２はフラーレン殻に結合されて環構造を形成するそれぞれ一価の有機基もしくは二価の有機基であり、または、少なくともＲ１の２つ、もしくは少なくともＲ２の２つが一価であることを除き、付加体のＲ１およびＲ２の両方が二価の基であり、それらは互いに結合して環構造を形成してもよく、またはそのような誘導体の混合物であることを特徴とするメタノフラーレン誘導体のレジスト材としての使用。
【請求項２】
前記レジスト材が、ｍの値のみにおいてのみ異なる誘導体の混合物を含むことを特徴とする請求項１記載の使用。
【請求項３】
それぞれの付加体についてＲ１およびＲ２が同じであることを特徴とする請求項１または２記載の使用。
【請求項４】
Ｒ１およびＲ２の少なくとも１つがポリエーテル部分を含むことを特徴とする請求項１〜３のいずれか１項に記載の使用。
【請求項５】
メタノフラーレン誘導体が次式を満たす１つまたはそれ以上の付加体を有することを特徴とする請求項１〜４のいずれか１項に記載の使用。
【化１】
2008513820.tif 000014
【請求項６】
メタノフラーレン誘導体が次式を満たす１つまたはそれ以上の付加体を有することを特徴とする請求項１〜５のいずれか１項に記載の使用。
【化２】
2008513820.tif 000015
式中、Ｒ３およびＲ４は独立に−［（ＣＨ２）ｎＯｑ］ｐ−Ｒ５−から選ばれ、ここでｎは１〜８、ｐは１〜５、ｑは０または１であり、Ｒ５は直鎖または分岐鎖アルキル、シクロアルキル、複素環、または置換もしくは非置換芳香族部分であり、ブリッジは−［Ｏｑ（ＣＨ２）ｎＯｑ］ｐ−である。
【請求項７】
前記メタノフラーレン誘導体が下記付加体の１つまたはそれ以上を有することを特徴とする請求項５または６記載の使用。
【化３】
2008513820.tif 000016
【請求項８】
パターン式化学線照射により基板表面へパターン化レジスト層を形成する方法であって、
（ｉ）請求項１〜７のいずれか１項に記載の使用に従ってメタノフラーレンを含むコーティング層を基板表面に形成するステップと、
（ｉｉ）コーティング層をパターン式に照射するステップと、
（ｉｉｉ）コーティング層の未照射領域を除去するステップと、
を含むことを特徴とするパターン化レジスト層を形成する方法。
【請求項９】
ステップ（ｉ）が、メタノフラーレンを溶液中で適用し、次に溶媒を除去することによって達成され、該溶媒がクロロホルム、クロロベンゼン、ジクロロベンゼン、アニソール、３−エトキシプロピオン酸エチルおよびアセトンから選ばれることを特徴とする請求項８記載の方法。
【請求項１０】
ステップ（ｉｉｉ）が、コーティング層の未照射領域を第２の溶媒中で選択的に溶解することによって達成され、該溶媒がクロロホルム、クロロベンゼン、ジクロロベンゼン、アニソール、３−エトキシプロピオン酸エチル、アセトン、イソプロピルアルコール／水、およびクロロベンゼン／イソプロピルアルコールから選ばれることを特徴とする請求項８または９記載の方法。
【請求項１１】
ステップ（ｉｉｉ）で用いられる溶媒が、アニソール、３−エトキシプロピオン酸エステル、少なくとも１：１の比率のイソプロピルアルコール／水、およびアルコールが１：２の比率のクロロベンゼン／イソプロピルアルコールから選ばれることを特徴とする請求項１０記載の方法。
【請求項１２】
ステップ（ｉｉ）の化学線照射に対する露光層の感度を上げる少なくとも１つの付加的な成分をステップ（ｉ）で形成されたコーティング層に含ませることにより、メタノフラーレンが化学増幅されることを特徴とする請求項８〜１０のいずれか１項に記載の方法。
【請求項１３】
前記付加的な成分が光酸発生剤および架橋剤であることを特徴とする請求項１２記載の方法。
【請求項１４】
前記光酸発生剤がトリフェニルスルホニウムトリフレートであり、架橋剤がヘキサアルコキシメチルメラミンであることを特徴とする請求項１３記載の方法。
【請求項１５】
パターン式化学線照射により基板表面へパターン化レジスト層を形成する方法であって、
（ｉ）メタノフラーレン誘導体を含むコーティング層を基板表面に形成するステップであって、該メタノフラーレン誘導体が、ステップ（ｉｉ）の化学線照射に対する露光層の感度を増大させる少なくとも１つの付加的な成分をコーティング層に含ませることにより化学増幅される、ステップと、
（ｉｉ）コーティング層をパターン式に照射するステップと、
（ｉｉｉ）コーティング層の未照射領域を除去するステップと、
を含むことを特徴とするパターン化レジスト層を形成する方法。
【請求項１６】
メタノフラーレンが次式を満たす１つまたはそれ以上の付加体を有することを特徴とする請求項１５記載の方法。
【化４】
2008513820.tif 000017
式中、ｎは１〜５であり、Ｒ６は直鎖または分岐鎖Ｃ１−４アルキルである。
【請求項１７】
請求項８〜１６のいずれか１項に記載の方法に従って処理された基板。
【発明の詳細な説明】
【発明の詳細な説明】
【０００１】
本発明は、レジスト材、特に、しかしこれに限定するわけではないが、電子線レジスト材にに関し、またレジスト材を使用し基板表面に微細パターン化レジスト層を形成する方法に関する。
【０００２】
周知のとおり、ＩＣやＬＳＩ等のような種々の種類の電子又は半導体デバイスの製造プロセスは、半導体シリコンウエハのような基板材料上へのレジスト層の微細パターン化を含む。この微細パターン化プロセスは、基板表面がポジティブまたはネガティブ調のホトレジスト組成物で均一にコートされてホトレジスト組成物の薄い層を形成し、ホトマスクを通して化学線（たとえば紫外線）に選択的に照射され、次に基板表面上にパターン化されたレジスト層を残す化学線への露光領域または非露光領域におけるホトレジスト層をそれぞれ選択的に溶解する現像処理を行う、ホトリソグラフィー法によって伝統的に実施されている。このようにして得られたパターン化レジスト層は、エッチングのような基板表面への次の処理におけるマスクとして使用される。
【０００３】
量子閉じ込め効果のような新規な現象を利用する電子または光学デバイスの実現を可能にし、またより大きな部品記録密度を可能にするのでナノメートルのオーダーの次元での構造の組立てはかなり興味深い領域である。結果として、レジスト層は通常の紫外線よりも短波長の化学線を使うことによってのみ達成されうる微細性を増すことが常に要求されている。したがって、通常の紫外線に替えて、電子線（ｅビーム）、エキシマレーザビーム、ＥＵＶおよびＸ線が短波長の化学線として用いられるのが現状である。言うまでもないが、得られる最小のサイズはレジスト材の性能と化学線の波長によって一次的に決定される。
【０００４】
様々な材料が適当なレジスト材として提案されてきた。これらにはメタクリル樹脂、ポリスチレン、ノボラック樹脂をベースにした材料のような有機樹脂性材料が挙げられる。ポリマ架橋に基づくネガティブ調レジストの場合には約１０ｎｍの固有の解像限界があるが、これは単一のポリマ分子のおおよその半径である。
【０００５】
「化学増幅」とよばれる技術をポリマレジスト材に適用することもまた知られている。化学増幅レジスト材は一般的に多成分フォーミュレーションであり、この中には材料の耐エッチング性、機械的安定性のような性質に寄与するノボラック樹脂のような主ポリマ成分、およびレジストや増感剤に望ましい性質を付与する１つまたはそれ以上の追加成分がある。明らかに化学増幅は増感剤を含む触媒プロセスを通して生ずるが、これは多数のレジスト分子の露光を引き起こす単一の照射イベントとなる。代表的な例では、レジストはポリマと増感剤としての光酸発生剤（ＰＡＧ）を含む。ＰＡＧは照射（光またはｅビーム）の存在下プロトンを発生する。このプロトンはそれからポリマと反応して溶解を抑制する官能基を失うことになる。そのプロセスで第２のプロトンが発生して、それからさらなる分子と反応することができる。反応速度は、たとえば、反応を促進するためにレジスト層を加熱することにより制御できる。加熱後、反応したポリマ分子を現像液に溶解するが、未反応のポリマは溶解しない（たとえば、ポジティブ調レジスト）。少数の照射イベントが多数の露光イベントを生じさせるように、このような方法で材料の化学線に対する感度は非常に増大する。
【０００６】
他の化学増幅スキームにおいては、照射により露光されたレジスト材を架橋し、それによりネガティブ調レジストを作る。ポリマのレジスト材は自己架橋であってもよいし、架橋分子が含まれていてもよい。ポリマに基づくレジストの化学増幅は米国特許第５９６８７１２号明細書、米国特許第５５２９８８５号明細書、米国特許第５９８１１３９号明細書および米国特許第６６０７８７０号明細書に開示されている（これらの開示は参照によって組込まれる）。
【０００７】
低分子有機分子（Yoshiiwa Mら, Appl.Phys.Lett. 69 (1996) 2605）および金属フッ化物などの無機物質（Fujita Jら, Appl.Phys.Lett. 69 (1995) 3064）を含む、他の材料が可能性のあるレジスト材として研究されてきた。Ｃ６０（フラーレン）はネガティブ調挙動を示すが、感度は低い（臨界照射は約１×１０−２Ｃ／ｃｍ２）。様々なメタノフラーレン誘導体が有用なｅビームレジスト材であることがその後本発明者らにより示された。Appl. Phys. Lett, 72, 1302 (1998)、 Appl. Phys. Lett, 312, 469 (1999), Mat. Res. Soc. Symp. Proc. 546, 219 (1999) および米国特許第６１１７６１７号明細書。これらの従来技術の材料の殆どは１つのメタノブリッジを有し、一般的にフラーレン(Ｃ６０）のモノ付加物と呼ばれる。モノ付加物はさらに２つのグループ：無制限付加基（addend group）、ここで付加体（addend）はフラーレンケージから延びていく尾を形成する（尾はメタノブリッジから延びていく一対の付加体側鎖から構成されてもよい（たとえば、ＭＡＦ４、５または７）、もしくはメタノブリッジで始まりかつ終る大員環（たとえば、ＭＡＦ３）、および閉じた付加基、ここで付加体の２つの側鎖がフラーレンケージに折り返し、それらで大員環（たとえば、ＴｒＡＦ）を形成する、に細かく分かれる。多付加体フラーレンの唯一の例はＴｅＡＦであり、ここでは１つの閉じた付加体と１つの制限のない付加体があった。
【０００８】
【化５】
2008513820.tif 000002
【０００９】
当然のことながら、レジスト材の性質上、基板上にレジスト材の均一な層を形成する標準技術は、溶媒への溶解とスピンコーティングによる。照射後露光（または未露光）レジスト材を除去するために現像液を使用することは既に述べた。これらの目的に使用される代表的な溶媒は有機（たとえば、エステル、アセテート、グリコールエーテル、キシレン）および多くの場合ハロゲン化物（たとえば、クロロホルム、モノクロロベンゼン）である。このような溶媒は、価格、健康、および／もしくは環境上の配慮面では充分ではなく、より安全な代替物が必要である。
【００１０】
本発明の目的は一態様において従来技術のレジスト材に関連した１つまたはそれ以上の不都合を除いたり軽減する新規なホトレジスト材を提供することである。
【００１１】
第１の態様によれば、本発明は複数の無制限付加体をもつメタノフラーレン誘導体のレジスト材の使用に属する。
【００１２】
当然のことながら、該メタノフラーレン誘導体は少なくとも２つのメタノブリッジ原子を含み、便宜上、式Ｃ２ｘ（ＣＲ１Ｒ２）ｍで表すことができ、ここでＸは少なくとも１０（好ましくは少なくとも１７）であり、ｍは少なくとも２であり、好ましくは１０以下であり、ＣＲ１Ｒ２により表されるそれぞれの付加体（addend）は同じであっても異なっていてもよく、ここでそれぞれのＲ１およびＲ２はフラーレン殻に結合されて環構造を形成するそれぞれ一価の有機基もしくは二価の有機基であってもよく、または、少なくともＲ１の２つ、もしくは少なくともＲ２の２つが一価であることを除き、付加体のＲ１とＲ２の両方が二価の基であり、それらは互いに結合して環構造を形成してもよく、すなわち、少なくとも２つの無制限付加体を有する。
【００１３】
誤解を避けるために、本発明の範囲はかなり多数の炭素ケージ原子（理論最小数は２０である）をもつフラーレンにまで広がる。その他のフラーレン（たとえば、Ｃ５０、Ｃ７０）に基づく誘導体がレジスト材として許容できるとわかっているけれども、最小の安定なフラーレンであるＣ６０が好ましい。
【００１４】
レジスト材はそのようなメタノフラーレンの混合物を含んでいてもよい。特にレジスト材は同じ付加体をもつが分子中の付加数（すなわち、異なるｍ）においてのみ異なる化合物の混合物をふくんでいてもよい。
【００１５】
好ましくは、それぞれの付加体について、Ｒ１およびＲ２は同一であり、より好ましくはすべての付加体についてＲ１およびＲ２は同一である。好ましくは、Ｒ１およびＲ２の少なくとも１つは酸素を含み、より好ましくは複数の酸素分子を含む。特に好ましい実施形態においては、Ｒ１およびＲ２の少なくとも１つはポリエーテル部分である。
次式を満たす１つまたはそれ以上の付加体をもつメタノフラーレンが特に好ましい。
【００１６】
【化６】
2008513820.tif 000003
【００１７】
式中、Ｒ３およびＲ４は独立に−［（ＣＨ２）ｎＯｑ］ｐ−Ｒ５、ここでｎは１〜８が好ましく（最も好ましくは２）、ｐは１〜５が好ましく（最も好ましくは２または３）、ｑは０または１であり、およびＲ５は好ましくは水素、ヒドロキシ、直鎖もしくは分岐鎖アルキル（たとえば、メチルまたはｔ−ブチル）、シクロアルキル（たとえば、シクロヘキシル）、複素環（たとえば、テトラヒドロフラニル、テトラヒドロピラニルのような酸素を含有する複素環）、または置換もしくは非置換芳香族部分（たとえば、フェニル、ナフチレン−イル、トリフェニレン−イル）、該置換基は好ましくはアルコキシである、から選ばれるものである。
【００１８】
代替の実施形態によれば、Ｒ３およびＲ４はエーテル部分などのブリッジ部分を経由して繋がっていてもよい。有用な付加体の特定例としては次のものがある。
【００１９】
【化７】
2008513820.tif 000004
【００２０】
本発明の第２の態様によれば、化学線のパターン式照射により、基板表面へパターン化レジスト層を形成する方法であって、
（ｉ）最初の形態に従ってメタノフラーレンを含むコーティング層を基板表面に形成するステップと、
（ｉｉ）コーティング層をパターン式に照射するステップと、
（ｉｉｉ）コーティング層の未照射領域を除去するステップと、
を含むパターン化レジスト層を形成する方法が提供される。
【００２１】
ステップ（ｉ）はメタノフラーレンを溶液中で適用し、次に溶媒の除去により達成されてもよい。溶媒は加熱により除かれてもよく、これは通常ソフトプリベークといわれる工程である。便利なコーティング技術にはスピンコーティング（好ましい）、浸漬法、ロールコーティングがある。その他のコーティング層を形成する通常の技術としては真空昇華法が挙げられる。スピンコーティングの場合、コーティング溶液の固形分は、使用される特定のスピニング装置、および溶液粘度、スピナー速度、スピニングの許容時間のようなパラメーターに基づいた所望の層の厚さを提供するように調整されることが賞賛されるであろう。層の厚さは特に限定されないが、１０ｎｍ以下から数百（たとえば、５００）ナノメートルであってもよい。
【００２２】
基板の性質は特に限定されないが、電子部品の製造において基板は通常はマイクロプロセッサやその他の集積回路部品の製造のためのシリコンもしくは二酸化ケイ素ウエハであろう。アルミニウム−酸化アルミニウム、ガリウムヒ素およびチッ化ケイ素ウエハもまた基板として供される。
【００２３】
ステップ（ｉ）で用いられる溶媒としてはクロロホルム、クロロベンゼン、ジクロロベンゼン、アニソール、3-エトキシプロピオン酸エチルおよびアセトンが挙げられる。好ましくは、メタノフローレン誘導体の濃度は、約１〜１０ｍｇ／ｍｌである。
【００２４】
ステップ（ｉ）における溶媒は、好ましくはアニソール、３−エトキシプロピオン酸エチルもしくはアセトンである。
【００２５】
ステップ（ｉｉｉ）はコーティング層の未照射領域を第２の溶媒中で選択的に溶解すること（たとえば、浸漬法またはスプレー法）により好都合に達成される。ステップ（ｉｉｉ）で用いられる溶媒としてはクロロホルム、クロロベンゼン、ジクロロベンゼン、アニソール、３−エトキシプロピオン酸エチル、アセトン、イソプロピルアルコール：水が挙げられる。
【００２６】
好ましくは、ステップ（ｉｉｉ）で用いられる溶媒は、アニソール、３−エトキシプロピオン酸エステル、少なくとも１：１、好ましくは７：３の比率のイソプロピルアルコール／水、およびクロロベンゼン／イソプロピルアルコール、特に１：２の比率のクロロベンゼン／イソプロピルアルコール（イソプロパノールの比率の増加は、解像力を犠牲にして感度を上げる現像液の強度を減少させる）から選ばれる。
【００２７】
ステップ（ｉｉ）は、エキシマレーザビームやＸ線もまた用いられ得るが、好ましくは電子線エネルギを用いて実施される。パターン式照射は要求されるパターンに従って化学線源を走査することによりなされてもよいし、基板の上にパターンに形成されるマスクを用いることによりなされてもよい。
【００２８】
方法には、ステップ（ｉｉ）とステップ（ｉｉｉ）との間に露光後のベークという付加的なステップが含まれてもよく、ここで基板は高温（たとえば、５０から１５０℃、好ましくは約１００℃）、所定の時間（たとえば、０．１から２０分、好ましくは約１〜２分）加熱される。
【００２９】
好ましくは、メタノフラーレンは化学増幅される。すなわち、ステップ（ｉ）で形成されたコーティング層はステップ（ｉｉ）の化学線照射に対する露光層の感度を上げる少なくとも１つの付加的な成分（増感剤）を含む。コーティング層が溶液から形成されるとき、付加成分が溶液にもあるということは理解されるであろう。好ましい実施形態において、付加成分は光酸発生剤および任意には架橋剤である。
【００３０】
適当なＰＡＧは、米国特許第６６０７８７０号明細書（ここに参照によって組込まれる）に記載されており、非イオン有機酸発生剤が挙げられる。特定の非イオン有機酸発生剤としては、たとえば、１，１−ビス〔ｐ−クロロフェニル〕−２，２，２−トリクロロエタン（ＤＤＴ）；１，１−ビス［ｐ−メトキシフェニル］−２，２，２−トリクロロエタン；１，２，５，６，９，１０−ヘキサブロモシクロドデカン；１，１０−ジブロモデカン；１，１−ビス［ｐ−クロロフェニル］２，２−ジクロロエタン；４，４‘−ジクロロ−２−（トリクロロメチル）ベンズヒドロールまたは１，１−ビス（クロロフェニル）２，２，２−トリクロロエタノール；ヘキサクロロジメチルスルホン；２−クロロ−６−（トリクロロメチル）ピリジン；Ｏ，Ｏ−ジエチル−Ｏ−（３，５，６−トリクロロ−２−ピリジル）ホスホロチオエート；１，２，３，４，５，６−ヘキサクロロシクロヘキサン；Ｎ（１，１−ビス［ｐ−クロロフェニル］−２，２，２−トリクロロエチルアセトアミド；トリス［２，３−ジブロモプロピルイソシアヌレート；２，２−ビス［ｐ−クロロフェニル］−１，１−ジクロロエチレンなどのハロゲン化非イオン化合物が挙げられる。適当な光酸発生剤はまた欧州特許出願公開第０１６４２４８号明細書および欧州特許出願公開第０２３２９７２号明細書に記載されている。特に好ましいのはトリフェニルスルホニウムトリフレート（triphenylsulphonium triflate）である。ＰＡＧに加えてトリアリルスルホニウムヘキサフロロアンチモン酸塩またはトリアリルスルホニウムヘキサフロロ燐酸塩のような光開始剤を使用することが可能である。
【００３１】
アミンに基づく架橋剤が好ましい。適当なアミンを含む架橋剤としては、尿素−ホルムアルデヒド、メラミン−ホルムアルデヒド、ベンゾグアナミン−ホルムアルデヒド、グリコルリル−ホルムアルデヒド樹脂およびこれらの組合せが挙げられる。その他の適当なアミンに基づく架橋剤としては、Ｃｙｍｅｌ（商標）３００，３０１，３０３，３５０，３７０，３８０，１１１６および１１３０などのアメリカンシアナミド社により製造されるメラミン；Ｃｙｍｅｌ（商標）１１２３および１１２５などのベンゾグアナミン樹脂；Ｃｙｍｅｌ（商標）１１７０，１１７１，１１７２などのグリコリル樹脂；およびＢｅｅｔｌｅ（商標）６０，６５および８０などの尿素に基づく樹脂が挙げられる。非常に多くの類似のアミンに基づく化合物が、様々な供給業者から現在商業的に入手できる。当業者に知られているように、アミンに基づくポリマ樹脂はアルコール含有溶液中でアクリルアミドやメタクリルアミド共重合物とホルムアルデヒドとの反応によって、またはもう１つの方法としてＮ−アルコキシメチルアクリルアミドやメタクリルアミドと他の適当なモノマとの共重合により製造される。アミンに基づく架橋剤に加えて、エポキシノボラック（たとえば、ダウケミカル社販売のＤＥＮ４３９）などのエポキシ架橋剤もまた用いられてもよい。
【００３２】
上記架橋剤のうち、メラミンが好ましく、特に好ましいのは上記に特定されたＣｙｍｅｌ（商標）樹脂、特にＣｙｍｅｌ（商標）３００などのヘキサアルコキシメチルメラミンである。
【００３３】
メタノフラーレンの増感剤に対する好ましい質量比は、約１：０．１〜１：１である。架橋剤の重量に対するメタノフラーレンの質量の好ましい比率は、約１：０．１〜１：３である。
【００３４】
本方法で用いられるメタノフラーレン誘導体は第１の態様に従う１つであってもよい。しかしながら、本発明者らは驚くべきことに化学増幅が従来技術のメタノフラーレンに適用されるときでも本発明において優れた結果がまた得られるということを発見した。このように第２の態様は、モノ付加のフラーレンであろうとなかろうと、１つまたはそれ以上の付加体が上記のように無制限であろうが閉じていようが、化学増幅の際にあらゆるメタノフラーレンをステップ（ｉ）に使用することをその範囲に含む。特に興味のある付加体は下式のものである。
【００３５】
【化８】
2008513820.tif 000005
式中、ｎは１〜５であり、Ｒ６は直鎖または分岐鎖Ｃ１−４アルキルである。
【００３６】
ステップ（ｉｖ）の後で、現像された基板はコーティング組成物のないこれらの基板領域の上に、たとえば、この分野で周知の処方を用いる化学的エッチングやプレーティングによって選択的に処理されてもよい。マイクロエレクトロニクス基板の製造、たとえば二酸化ケイ素ウエハの製造のために、適当なエッチング液としてはプラズマガスエッチやフッ化水素酸エッチング溶液が挙げられる。このような処理の後に、レジスト層は公知の剥離手段を用いて処理基板から除去されてもよい。歴史的背景、通常のホトレジストの型や工程が、DeForest著の「ホトレジスト材と工程」（McGraw Hill Book 社, New York, ch. 2, 1975）、およびMoreau著の「半導体リソグラフィ、原理、実践,、材料」（Plenum Press, New York, ch. 2 and 4, 1988）に記載されており、ここに両方がホトレジスト組成物およびその製法と使用の教示のために組み込まれている。
【００３７】
本発明はさらに第２の態様のプロセスに従って処理された基板にも属する。
本発明の実施形態は添付の図面を参照して例を挙げて説明される。
【００３８】
以下の実施例において、便宜上、下に挙げた次のメタノフラーレンが参照される。本文中において化合物が［ＣＡ］と称されるところでは、それは下に示された相当するメタノフラーレンの化学増幅バージョンである。
【００３９】
【化９】
2008513820.tif 000006
【００４０】
化合物の製造
他の記述がない限り、化合物は下記に開示された方法に従って作製された。“電子ビームリソグラフィーによるMEMSデバイスの製造のための新規なレジスト材としてのフラーレン誘導体”、A.P.G.Robinsonら、MRS シンポジウム議事録, v546, eds. A. H. Heuer およびSJ. Jacobs, (Materials Research Society, Pennsylvania, USA, 1999), pp219- 224,“共有結合フラーレン化学”，Francois Diederich および Carlo Thilgen, Science, vol 271, pp317-323, 19 Jan 1996, “メタノフラーレンの構造と化学:Ｎ-[（メタノフラーレン）カルボニル]置換アミノ酸への多彩な経路”, LyIe Isaacs および Francois Diederich, Helvetica Chimica Acta, vol 76 p2454-2464 (1993), または“メタノフラーレンの合成、構造および性質”, F. Diederich, L. Isaacs および Douglas Philp, Chemical Society Reviews, 1994 pp243-255.
【００４１】
化合物（ＭＦ０２−０１）
【化１０】
2008513820.tif 000007
【００４２】
Ｃ６０（５０ｍｇ、０．０７ｍｍｏｌ）および９，１０−ジメチルアントラセン（ＤＭＡ）（１４３ｍｇ，０．６９ｍｍｏｌ）のトルエン（１００ｍｌ）溶液が室温で２時間撹拌された。それから、ＣＢｒ４（２３０ｍｇ，０．６９４ｍｍｏｌ）およびビス［７−（３，６，７，１０，１１−ペンタキスペンチロキシトリフェニレン−２−イロキシ）ヘキシル］マロン酸エステル１（１．１２ｇ，０．６５ｍｍｏｌ）が加えられ、１，８−ジアゾビシクロ（５，４，０）ウンデク−７−エン（ＤＢＵ）（２１１μｌ，１．３４ｍｍｏｌ）が滴下で加えられた。反応混合物が２４時間撹拌され、それから焼結ガラスろ過漏斗の中のシリカゲルの充填を通してろ過し、最初はトルエンで過剰のＣ６０を溶出し、それからＣＨ２Ｃｌ２／９ＭｅＯＨ（２０／１）で生成物を溶出した。第２のフラクションが減圧で濃縮され、暗褐色固体が生成し、これがさらにシリカゲルカラムクロマトグラフィー（ヘキサン／ＣＨ２ＣＨ２、１：１）で精製され、茶色の固体（５００ｍｇ、６９％）として（ＭＦ０２−０１）の混合物が得られた。ｍ／ｚ（ＦＡＢＭＳ）：１０４１８（Ｍ＋）＋ヘキサ、８８００（Ｍ＋）＋ペンタ、７１８３（Ｍ＋）＋テトラ、５５６６（Ｍ＋）＋トリ付加物。これらの結果は反応後３週間記録された。
【００４３】
化合物（ＭＦ０３−０１）
【化１１】
2008513820.tif 000008
【００４４】
Ｃ６０（１００ｍｇ、０．１３ｍｍｏｌ）および９，１０−ジメチルアントラセン（ＤＭＡ）（２８６ｍｇ，１．３８ｍｍｏｌ）のトルエン（１００ｍｌ）溶液が室温で２時間撹拌された。それから、ＣＢｒ４（４６１ｍｇ，１．３８ｍｍｏｌ）およびビスマロン酸エシテルジメチルエーテル２（４２８ｍｇ，１．３８ｍｍｏｌ）が加えられ、１，８−ジアゾビシクロ（５，４，０）ウンデク−７−エン（ＤＢＵ）（４２２ｍｇ，２．８ｍｍｏｌ）が滴下で加えられた。反応混合物が２４時間撹拌され、それから焼結ガラスろ過漏斗の中のシリカゲルの充填を通してろ過し、最初はトルエンで過剰のＣ６０を溶出し、それからＣＨ２Ｃｌ２／９ＭｅＯＨ（２０／１）で生成物を溶出した。第２のフラクションが減圧で濃縮され、暗褐色固体が生成し、これがさらにシリカゲルカラムクロマトグラフィ（ヘキサン／ＣＨ２ＣＨ２、１：１）で精製され、茶色の固体（７８ｍｇ）として（ＭＦ０３−０１）の混合物が得られた。ｍ／ｚ（ＦＡＢＭＳ）：２５８０[Ｍ＋Ｎａ]＋ヘキサ、２２７４[Ｍ＋Ｎａ]＋ペンタ、１９６８[Ｍ＋Ｎａ]＋テトラ、１６６２[Ｍ＋Ｎａ]＋トリ付加物。これらの結果もまた反応後３週間記録された。
【００４５】
化合物（ＭＡＦ５）
【化１２】
2008513820.tif 000009
【００４６】
１，８−ジアゾビシクロ（５，４，０）ウンデク−７−エン（６３．３ｍｇ，０．４１ｍｍｏｌ）を乾燥脱気したＰｈＭｅ（２５ｍｌ）溶液が、Ｎ２気流下アルミニウムホイルでカバーされた丸底フラスコ中でＣ６０（１００ｍｇ、０．１３ｍｍｏｌ）およびＣＢｒ４（６９ｍｇ，０，２０ｍｍｏｌ）およびビスマロン酸エステルジメチルエーテル２（６４ｍｇ、０，２０ｍｍｏｌ）の、乾燥したＮ２で脱気されたＰｈＭＥ（１００ｍｌ）の撹拌された氷で冷却された溶液に滴下で加えられた。反応が一晩中撹拌され、室温にまで暖かくなるのを許容され、次にプラグ漏斗（シリカゲル）により最初はＰｈＭＥで洗浄し過剰のＣ６０を取り除き、次にＣＨ２Ｃ２／ＥｔＯＡｃの混合物で生成物を溶出した。第２のフラクションが減圧で濃縮され、残渣はカラムクロマトグラフィー（ＣＨ２Ｃｌ２／ＥｔＯＡｃ）により精製され、暗褐色固体（６７ｍｇ、４７％）を生成して化合物（ＭＡＦ５）、が得られた。ｍ／ｚ（ＦＡＢＭＳ）：１０４９[Ｍ＋Ｎａ]＋；１３Ｃ  ＮＭＲ（７５ＭＨｚ，ＣＤｃｌ３）：１６３．４，１４５．２，１４５．１，１４５．０，１４４．７，１４４．６，１４４．０，１４３．１，１４３．１，１４３．０，１４２．２，１４２．０，１４１．０，１３９．０，７２．０，７１．４，７０．６，６８．８，６６．２，５９．０，３０．３，２９．７。
【００４７】
化合物（ＭＦ０３−０４）
【化１３】
2008513820.tif 000010
【００４８】
Ｃ６０（１００ｍｇ、０．１３ｍｍｏｌ）および９，１０−ジメチルアントラセン（ＤＭＡ）（２８６ｍｇ，１．３８ｍｍｏｌ）のトルエン（１００ｍｌ）溶液が室温で２時間撹拌された。それから、ＣＢｒ４（４６１ｍｇ，１．３８ｍｍｏｌ）およびビスマロン酸エステルジメチルエーテル３（５１１ｍｇ，１．３９ｍｍｏｌ）が加えられ、１，８−ジアゾビシクロ（５，４，０）ウンデク−７−エン（ＤＢＵ）（４２２ｍｇ，２．８ｍｍｏｌ）が滴下で加えられた。反応混合物が２４時間撹拌され、それから焼結ガラスろ過漏斗の中のシリカゲルの充填を通してろ過し、最初はトルエンで過剰のＣ６０を溶出し、それからＣＨ２Ｃｌ２／ＭｅＯＨ（２０／１）で生成物を溶出した。第２のフラクションが減圧で濃縮され、暗褐色固体が生成し、これがさらにシリカゲルカラムクロマトグラフィー（ヘキサン／ＣＨ２ＣＨ２、１：１）で精製され、茶色の固体（７８ｍｇ）として（ＭＦ０３−０４）の混合物が得られた。ｍ／ｚ（ＦＡＢＭＳ）：２５７５[Ｍ＋Ｎａ]＋ペンタ、２２５０[Ｍ＋Ｎａ]＋テトラ、１８４２[Ｍ＋Ｎａ]＋トリ付加物。これらの結果もまた反応後３週間記録された。
【００４９】
実施例１：安全なキャスティング溶媒を用いてフラーレンレジスト層を形成
多付加体のＭＦ０３−０１の溶液が安全な溶媒アニソールを用いて作製された。誘導体７．７ｍｇが溶媒４００μｌに溶解された。この溶液５０μｌ４ｃｍ２が正方形の水素末端シリコン基板上にデポジトされ、それから１０００ＲＰＭで１２０秒間次に３０００ＲＰＭで１０秒間スピンされた。厚さ３０ｎｍの平滑層が基板上に形成された。
【００５０】
さらにＭＦ０３−０１の２．７ｍｇ、架橋剤ＴＭＯＭ−ＢＰ（本州化学社製）０．８５ｍｇ、光酸発生剤トリフェニルスルホニウムトリフレート０．２９ｍｇのアニソール１８０μｌ溶液が（最初のスピン速度が１２０秒間の代わりに６０秒間保持された以外は）上記と同様の条件でフラーレン誘導体に基づくレジストの化学増幅層を水素末端シリコン（推定厚さ５０ｎｍ）上に作製するのに使われた。
【００５１】
また、安全な溶媒とみなされているアニソールと３−エトキシプロピオン酸エチルとの両方から化合物ＭＦ０２−０１が成功裏にスピンコートされた。これまで、アニソールまたは３−エトキシプロピオン酸エチルが化学増幅の有無に拘らず用いられるメタノフラーレン用に先に用いられたクロロホルム置換され得るということがわかった。予備的なデータはアセトンもまた用いられることを示唆している。
【００５２】
実施例２：安全な現像液を用いてのフラーレンレジストの現像層
これまではクロロベンゼン（ＭＣＢ）がフラーレンレジスト用現像液として使われてきた。本発明者らは今３つの代替物が存在することを見つけた。たとえば、ＭＦ０３−０１の層は実施例１で記載されたようにアニソールキャスティング溶媒を用いて作製された。走査電子顕微鏡（ＳＥＭ）において２０ｋｅＶエレクトロンを用いて層が露光された。露光後層がアニソールの入ったビーカー中で１０秒間浸漬され、それからイソプロピルアルコールで洗浄され窒素ガスで乾燥された。層の未露光領域が完全に除去される一方、材料は露光領域に保持されていることが観察された。（参考までに、イソプロピルアルコールは他の領域を取り除かない）。図１はアニソール中の現像された後のＭＦ０３−０１層について残存層の厚さ対電子線の露光線量のグラフを示している。
【００５３】
ＭＦ０３−０１およびＭＡＦ５の化学増幅層、ならびにＭＦ０３−０４の純粋層および化学増幅層の両方を現像するために同様なプロセスが成功裏に用いられた。すべての場合にアニソールは安全な現像液であった。３−エトキシプロピオン酸エチルおよびイソプロピルアルコールと純水（７：３の比で）との混合物を用いた場合にも同様な結果が得られた。イソプロピルアルコールはそれ自体はどんな場合にでも材料を現像せず、それゆえにそれぞれの場合にサンプルから現像液を洗い落とすのに使用された。
【００５４】
実施例３：化学増幅されたモノ付加体フラーレン誘導体ＭＡＦ５の電子線照射への応答
公知の誘導体ＭＡＦ５は純電子線レジストとしておよそ２５００μＣ／ｃｍ２の感度をもつ（引用されたすべての感度は他に記載がなければ２０ｋｅＶの露光ビームエネルギでのものである）。光酸発生剤トリフェニルスルホニウムトリフレート（ここではＰＡＧ０３−０１と簡略される）および架橋剤ヘキサメトキシメチルメラミン（ここではＣＬ０３−０１といい、商標名サイメル３００として知られている）がＭＡＦ５  １ｍｇ：ＰＡＧ０３−０１  ０．１３ｍｇ：ＣＬ０３−０１  １．６７μｌの比率でＭＡＦ５と組合わされて、混合物がクロロホルム溶媒に溶解され、ＭＡＦ５の強度１０ｍｇ／ｍｌをもつ溶液となった。溶液の１００μｌが４ｃｍ２面積の水素末端シリコン基板上にデポジトされ、基板が６００ｒｐｍで６０秒間スピンされ、その時間までに平滑層が形成された（厚さ８０ｎｍ）。光酸発生剤および架橋剤の導入は図２に示されるようにレジストの感度の増加に導く。ＭＡＦ５［ＣＡ］に基づくレジストが１ＭＡＦ５と同じ溶媒（この場合はクロロベンゼン）での現像前に１０３℃で１２０秒間の露光後ベイク（ＰＥＢ）が与えられた。図２からレジストの感度は約ワンオーダの大きさの感度の増加を示して、２５００μＣ／ｃｍ２からおよそ２００μＣ／ｃｍ２の感度に増加したことがわかる。
【００５５】
誘導体Ｄ９７．２  １．６ｍｇがクロロホルム１００μｌを用いて溶解された。この溶液の５０μｌが５００ＲＰＭで６０秒間、次に３０００ＲＰＭで１０秒間のスピードのスピンコートを用いて、４ｃｍ２大の水素末端シリコン上に誘導体の非化学増幅層を作製するのに用いられた。層がエレクトロンを使って露光され、ＭＣＢ中で現像され、ＩＰＡ中で洗浄され、窒素ガスで乾燥された。層の測定感度は７５００μＣ／ｃｍ２のであることが判った。それから残っている溶液がＰＡＧ０３−０１およびＣＬ０３−０１と混合されて、Ｄ９７．２  １ｍｇ  ：  ＰＡＧ０３−０１  ０．２ｍｇ  ：  ＣＬ０３−０１  １．５μｌの成分比率をもつ化学増幅層を得た。Ｄ９７．２［ＣＡ］組成の層がＤ９７．２層と正確に同じ方法で作製された。Ｄ９７．２［ＣＡ］はほとんど２オーダの感度の増大、およそ２０μＣ／ｃｍ２を示した。
【００５６】
実施例４：ＭＦ０２−０１およびＭＦ０２−０１［ＣＡ］の電子線照射への応答
ＭＦ０２−０１は、４、５および６付加誘導体の混合物として作製されたＣ６０の多付加誘導体である。３つの異なった付加物の種々の異なった比率の付加物が作製された。ＭＦ０２−０１Ａは主として６付加物であり、一方ＭＦ０２−０１Ｄは３つの誘導体がほぼ等しい混合物である。レジスト形成の観点からみると、ＭＦ０２−０１ＡとＭＦ０２−０１Ｄについての結果は、正確な感度においては軽微な相違のみであり、似ている。ＭＦ０２−０１Ｄについての結果は下に提示される。
【００５７】
純ＭＦ０２−０１ＤおよびＭＦ０２−０１Ｄ［ＣＡ］の層が作製された。化学増幅層がＰＡＧ０３−０１およびＣＬ０３−０１をＭＦ０２−０１Ｄ  １ｍｇ  ：  ＰＡＧ０３−０１  ０．２８ｍｇ  ：ＣＬ０３−０１  ３．１２５μｌの比率で組入れた。ＭＦ０２−０１Ｄ  １０．６ｍｇ／ｍｌの濃度でクロロホルム中にこの混合物の溶液が作製された。上記のスピンコーティングにより水素末端シリコン基板上に層が形成された（厚さ１００ｎｍ）。図３には２つの異なった現像液（モノクロロベンゼンおよびモノクロロベンゼン／イソプロパノール  １：２）に対する化学増幅および非化学増幅層のいくつかの異なった層の照射への応答のグラフが示されている。
【００５８】
図３から、使われた現像液の両方について化学増幅成分の添加は実質的にレジストの感度を増加させることがわかった。上記のすべての場合に、純誘導体レジスト層の最初の露光を除いて、サンプルの１０５℃、２４０秒間の露光後ベイクが現像前に適用された。ＭＦ０２−０１Ｄの感度は現像液ＭＣＢで７５０μＣ／ｃｍ２、ＭＣＢ：ＩＰＡ［１：２］現像液については４００μＣ／ｃｍ２である。図３から、化学増幅成分の添加は実質的にレジストの感度を増加させることがわかった。ＭＦ０２−０１Ｄ［ＣＡ］は現像液ＭＣＢで５μＣ／ｃｍ２、ＭＣＢ：ＩＰＡ［１：２］現像液については３μＣ／ｃｍ２の感度を有する。
【００５９】
実施例５：ＭＦ０３−０１およびＭＦ０３−０１［ＣＡ］の電子線照射への応答
ＭＦ０３−０１はＣ６０の多付加誘導体であり、ＭＦ０２−０１よりもいくらか小さい。化合物はテトラ、ペンタおよびヘキサ付加物誘導体の混合物として再度作製される。この場合には１つの比率の誘導体のみが研究された。
【００６０】
純ＭＦ０３−０１の感度は現像液としてＭＣＢを用いて約３６０・b／ｃｍ２と判った。広範囲の誘導体、光酸発生剤および架橋剤比率がそれから研究された。最良の結果がＭＦ０３−０１  １ｍｇ：ＰＡＧ０３−０１  ０．２２４ｍｇ：ＣＬ０３−０１  １．０４  μｌの比率をもつ層について見られた。この混合物で作製され、エレクトロンに露光され、ＭＣＢでの現像前に１００℃で６０秒間のＰＥＢで処理された層は約１２・b／ｃｍ２の感度をもつことがわかった。この層の応答曲線が図４に示されている。
【００６１】
図５には電子線エネルギと共にＭＦ０３−０１［ＣＡ］組成物の感度の変化が示されている。エネルギが２０から５ｋｅＶに降下すると、感度は増加することがわかる。
【００６２】
ＭＦ０３−０１［ＣＡ］の１９個のサンプルがＨＭＭＭとＰＡＧとの異なる比率で作製され、２０ｋｅＶエレクトロンで露光された。それぞれの場合に、ＰＡＢはなく、１００℃、６０秒のＰＥＢが使われた。現像処理がＭＣＢ中で１０秒間行われ、続いてＩＰＡ洗浄と窒素乾燥が行われた。その結果はＰＡＧ自体は感度を改良しないことを示した。最良の感度が、ＭＦ０３−０１  １ｍｇ当たりＨＭＭＭ０．５〜１μｌおよび／ＭＦ０３−０１  １ｍｇ当たりＰＡＧ約０．２〜約０．４ｍｇであるときに見られた。表１は最良の感度を与えるいくつかの組合わせを示している。与処理条件で最大１１．７μＣ／ｃｍ２の感度が達成できることがわかる。
【００６３】
【表１】
2008513820.tif 000011
【００６４】
ＰＡＧ０３−０１  ０．２０９ｍｇ、ＣＬ０３−０１  １．０３６μｌにＭＦ０３−０１Ａ  １ｍｇの組成物を用いて、３０個のサンプルを作製し、同一条件で露光し、標準のＭＣＢ／ＩＰＡ／Ｎ２現像前に、３０〜９０秒、６０℃〜１１０℃の範囲で変えたＰＥＢ条件下でベークした。与温度で時間の経過と共に感度もまたわずかに増加するけれども温度が増加すると主効果が見られた。９０℃（３０秒）と１１０℃（３０秒）の間で、感度は１５〜２０・b／ｃｍ２の範囲にある。１１０℃の温度で４５秒またはそれ以上の時間で感度は９・b／ｃｍ２未満に落ちる。しかしながら、この時点でパターンのいくらかの膨潤があり、６０秒またはそれ以上の時間で膨潤は度を超える。
【００６５】
実施例６：ＭＦ０３−０４およびＭＦ０３−０４［ＣＡ］の電子線照射への応答
ＭＦ０３−０４は４，５および６付加誘導体の混合物として作製されたＣ６０の多付加誘導体である。
【００６６】
純ＭＦ０３−０４およびＭＦ０３−０４［ＣＡ］の層が作製された（両方とも１００ｎｍの厚さ）。化学増幅層にＰＡＧ０３−０１とＣＬ０３−０１とがＭＦ０３−０４Ｄ  １ｍｇ：ＰＡＧ０３−０１  ０．２２５ｍｇ：ＣＬ０３−  ０１  １．３９μｌの比率で組込まれた。層が水素末端シリコン基板上に上記のスピンコーティングにより形成された。図６には化学増幅層と非化学増幅層とへの照射応答のグラフが示されている。図６から化学増幅組成物の導入は実質的にレジストの感度を６５０μＣ／ｃｍ２から７．５μＣ／ｃｍ２に増大させることが判る。増幅されたレジスト材のコントラストは非増幅ノレジストのそれに匹敵することを示して、応答曲線の勾配は似ている。
【００６７】
実施例７：実施例６とは異なる光開始剤および架橋剤を用いて作製されたＭＦ０３−０４［ＣＡ＊］の電子線照射への応答
ＭＦ０３−０４は４，５および６付加誘導体の混合物として作製されたＣ６０の多付加誘導体である。
【００６８】
純ＭＦ０３−０４  および  ＭＦ０３−０４［ＣＡ＊］の層が作製された（両方とも１００ｎｍの厚さ）。化学増幅層に光開始剤（ＰＩ）、トリアリルスルフォニウム  ヘキサフロロアンチモン酸塩（ダウ）および架橋剤（ＣＬ）  ＤＥＮ４３８（ダウ）が  ＭＦ０３−０４  １ｍｇ：ＰＩ  １ｍｇ：ＣＬ  ２ｍｇの比率で組込まれた。層が水素末端シリコン基板上に上記のスピンコーティングにより形成された。図７には化学増幅層の層への照射応答のグラフが示されている（）非増幅層として図６を参照）。図６から化学増幅組成物の導入は実質的にレジストの感度を６５０μＣ／ｃｍ２から８μＣ／ｃｍ２に増大させることが判る。増幅されたレジスト材のコントラストは非増幅のレジストのそれに匹敵することを示して、応答曲線の勾配は似ている。
【００６９】
【化１４】
2008513820.tif 000012
【００７０】
プラズマ灰化で化学増幅フラーレンレジストの除去
その後の工程で残存レジストパターンを除去できることは重要である。酸素プラズマ灰化が露光されたフラーレンに基づく層を除去するのに十分以上であることがわかった。Ｔｅｃｈｎｉｃｓ  ＰＰ１００Ｅ低温アッシャが層を除くのに用いられた。レジストパターンを担うシリコンサンプルがプラズマアッシャに取り付けられ、チャンバー内が約０．１トールの圧力にまで下げられた。それから少量の酸素がニードルバルブを流れてチャンバーに入るのを許容され、チャンバ圧が０．６トールに固定されるように調整された。それから３４０ＷのＲＦパワーが酸素中でプラズマをぶつけるのに使われた。サンプルがしばらくの間酸素プラズマに暴露されて、露光されたレジストが残らず容易に除去された。灰化処理の持続時間はレジスト層の厚さに依存したが、一般的には５分〜１０分の灰化時間で完全なクリーンサンプルになった。
【００７１】
化学増幅フラーレンレジストのエッチ耐久性
レジストのエッチ耐久性（etch durability）を試験するために電子サイクロトロン共鳴（ＥＣＲ）が付属したＯｘｆｏｒｄ  Ｉｎｓｔｒｕｍｅｎｔｓ  Ｐｌａｓｍａｌａｂ８０＋を使われた。公知のメタノフラーレンレジストについての先の論文や特許で報告された結果と一致させるためにＥＣＲエッチングが使われた。プラズマエッチングはエッチング条件に非常に敏感であるので、対照サンプルのＳＡＬ６０１レジスト（Ｓｈｉｐｌｅｙ，ＵＳ）が作製され、エッチング速度がそれぞれの場合で比較できることを確保するためにすべてのフラーレンサンプルと共にエッチングされた。次のエッチング条件がこの実験に用いられた。ＲＦパワー＝２０ワット、ＤＣ自己バイアス＝１１０ボルト、マイクロ波電力＝２５０ワット、エッチングガス＝ＳＦ６、エッチングガス流速＝５ｓｃｃｍ、チャンバ圧＝０．００１トール、エッチング時間＝２０分。エッチ耐久性を見つけるために、一辺が１００ミクロンの正方形パターンがそれぞれのレジスト層において明確にされ、層の厚さが表面観測記録装置で測定された（高さ１）。サンプルがそれからエッチングされ、外観の高さが再度測定された（高さ２）。最後にいくらかの残存層が上記のプラズマ灰化で除去され、高さが再度測定された（高さ３）。シリコン基板のエッチ耐久性に関する材料のエッチ耐久性は、その結果は高さ３／（高さ１−（高さ２−高さ３））によって与えられる。
【００７２】
いくつかの層とＳＡＬ６０１サンプルとの測定されたエッチ耐久性が表２に示される。図に示されるように、化学増幅組成物のＭＦ０３−０４への付加は実質的にエッチ耐久性を減少せず、ＳＡ６０１のそれと比べ遜色なく残っている。
【００７３】
【表２】
2008513820.tif 000013
【００７４】
あるフラーレン誘導体は高解像、高耐久電子線レジストであるが、不安定なプロセス溶媒に被害を被り、低感度であることが示されていた。本発明者らは有用なフラーレンレジスト材の範囲を拡大し、化学増幅プロセスによりフラーレンレジスト誘導体（既に知られたものおよび新規に提案されたものの両方）の感度を、１オーダ〜２オーダ、工業的に有用なサブ１０μＣ／ｃｍ２領域にまで実質的に増大することが可能であることを証明した。いくつかの安全な溶媒がキャスティングや現像プロセスの両方に存在することが示された。化学増幅フォーミュレーションのエッチング比率が純誘導体のそれを超えて実質的に減少しないということも示された。最後に、酸素プラズマ灰化によりレジストが用意に除去され得ることが証明された。
【図面の簡単な説明】
【００７５】
【図１】２０ＫｅＶの電子線照射に照射されアニソール中で現像されたＭＦ０３−０１層について、露光線量に対する保持された層の厚さのプロットである。
【図２】２０ＫｅＶの電子線照射に照射されクロロベンゼン中で現像された純粋および化学増幅されたＭＡＦ５層について、露光線量に対する保持された層の厚さのプロットである。
【図３】２０ＫｅＶの電子線照射に照射され異なった溶媒中で現像された純粋および化学増幅されたＭＦ０２−０１Ｄ層について、露光線量に対する層の厚さのプロットである。
【図４】２０ＫｅＶの電子線照射に照射されクロロベンゼン中で現像された化学増幅されたＭＦ０３−０１層について、露光線量に対する層の厚さのプロットである。
【図５】化学増幅されたＭＦ０３−０１層について、ビームエネルギに対する感度のプロットである。
【図６】２０ＫｅＶの電子線照射に照射されクロロベンゼン中で現像された純粋および化学増幅されたＭＦ０３−０４層について、露光線量に対する層の厚さのプロットである。
【図７】２０ＫｅＶの電子線照射に照射されアニソール中で現像され異なる化学増幅がされたＭＦ０３−０４層について、露光線量に対する層の厚さのプロットである。
【図１】
2008513820.tif 000018
【図２】
2008513820.tif 000019
【図３】
2008513820.tif 000020
【図４】
2008513820.tif 000021
【図５】
2008513820.tif 000022
【図６】
2008513820.tif 000023
【図７】
2008513820.tif 000024
【国際調査報告】
2008513820.tif 000025
2008513820.tif 000026
2008513820.tif 000027
2008513820.tif 000028
2008513820.tif 000029